(57)【特許請求の範囲】
【請求項１】
メラミン樹脂が含浸された含浸紙の樹脂に対して、アミノ変性処理がなされたシリコーンオイルからなる払拭性物質を１〜１０重量％含有させたことを特徴とする化粧シート。
【請求項２】
基材上にメラミン樹脂含有化粧層が形成され、メラミン樹脂含浸化粧層中のメラミン樹脂中に１〜１０重量％のアミノ変性処理がなされたシリコーンオイルからなる払拭性物質を含有させたことを特徴とする化粧板。
【請求項３】
基材上にメラミン樹脂含有化粧層が形成されてなり、該メラミン樹脂含有化粧層は、パターン層からなること化粧板であって、前記パターン層のメラミン樹脂中に１〜１０重量％のアミノ変性処理がなされたシリコーンオイルからなる払拭性物質を含有させたことを特徴とする化粧板。
【請求項４】
基材上にメラミン樹脂含浸化粧層が形成されてなり、該メラミン樹脂含有化粧層は、パターン層およびオーバーレイ層からなる化粧板であって、前記オーバーレイ層のメラミン樹脂中に１〜１０重量％のアミノ変性処理がなされたシリコーンオイルからなる払拭性物質を含有させた化粧板。
【発明の詳細な説明】
【０００１】
【発明の属する技術分野】
本発明は、表面を拭き取るだけで汚れがおちる化粧シート及び化粧板に関する。
【０００２】
【従来の技術】
従来、化粧板表面の耐汚染性を改善するために、特開平４−３２３０３７号のように表面を粗化するなどの処理を施していた。
【０００３】
【発明が解決しようとする課題】
しかしながら、油性マジックなどの樹脂への浸透性がある汚染に対しては充分な効力を持たなかった。
そこで、特開昭５３−９４５７０号には、シリコン樹脂が配合されたメラミン樹脂を原紙に含浸してオーバーレイを形成し、樹脂含浸のコア上のパターン（化粧層）層上にこのオーバーレイを重ねて熱圧成形する化粧板の製造方法が開示されている。ところが、シリコンオイル等の払拭性物質は、分散・拡散してオーバーレイが濁ってしまい、化粧層の鮮明さを欠くという問題点があった。
そこで、本発明は、このような従来の技術に存在する問題点に着目してなされたものであり、その目的とするところは、化粧層が鮮明で、且つどのような汚染に対しても表面を拭き取るだけで汚れがおちる化粧シート及び化粧板を提供することである。
【０００４】
【課題を解決するための手段】
本発明者らは、前述のごとき課題を解決すべく鋭意研究した結果、以下に述べるような化粧シート及び化粧板に想到した。
即ち、本発明にかかる請求項１記載の化粧シートはメラミン樹脂が含浸された含浸紙の樹脂に対して、アミノ変性処理がなされたシリコーンオイルからなる払拭性物質を１〜１０重量％含有させた化粧シートである。
【０００５】
次に本発明にかかる請求項２記載の化粧板は、基材上にメラミン樹脂含有化粧層が形成され、メラミン樹脂含浸化粧層中のメラミン樹脂中に１〜１０重量％のアミノ変性処理がなされたシリコーンオイルからなる払拭性物質を含有させた化粧板である。
【０００６】
また、請求項３の化粧板は、請求項２の化粧板をより具体化したものであり、オーバーレイ層のない形態である。つまり、基材上にメラミン樹脂含有化粧層が形成されてなり、該メラミン樹脂含有化粧層は、パターン層からなること化粧板であって、前記パターン層のメラミン樹脂中に１〜１０重量％のアミノ変性処理がなされたシリコーンオイルからなる払拭性物質を含有させた化粧板である。
【０００７】
また、請求項４の化粧板は、請求項２の化粧板をより具体化したものであり、オーバーレイ層のある形態である。つまり、基材上にメラミン樹脂含浸化粧層が形成されてなり、該メラミン樹脂含有化粧層は、パターン層およびオーバーレイ層からなる化粧板であって、前記オーバーレイ層のメラミン樹脂中に１〜１０重量％のアミノ変性処理がなされたシリコーンオイルからなる払拭性物質を含有させた化粧板である。
【０００８】
これらの化粧シート、化粧板表面のパターン層、及びオーバーレイ層のメラミン樹脂中には、１〜１０重量％のアミノ変性処理がなされたシリコーンオイルからなる払拭性物質が含有されている。表面に払拭性物質が存在するため、汚染物質を除去しやすいのである。払拭性物質は、化粧シート、パターン層、オーバーレイ層に含まれる樹脂の全量に対して１〜１０重量％含有する。従って、パターン層が複数である場合は、最表層のパターン属の樹脂量に対して１〜１０重量％である。
【０００９】
パターン層、オーバーレイ層は、樹脂層または樹脂含浸紙であるが、樹脂含浸紙が最適である。パターン層を樹脂含浸紙とすることで意匠が変形や損傷が発生しにくく、また、オーバーレイ層を樹脂含浸紙とすることで耐摩耗性を向上させることができるからである。パターン層、オーバーレイ層に含浸させる樹脂は熱硬化性樹脂が望ましく、特にメラミン樹脂が望ましい。なお、パターン層を支持するコア層には、フェノール樹脂などの熱硬化性樹脂がよい。
【００１０】
本発明では、メラミン樹脂が含浸された含浸紙の樹脂中に１〜１０重量％のアミノ変性処理がなされたシリコーンオイルからなる払拭性物質を含有させることが必要であるが、１重量％未満では、払拭性効果が得られず、１０重量％越えると表面が滑ってしまい、製品製造工程上支障をきたす。また、１重量％未満でも１０重量％を越えても相溶性が悪く、樹脂が濁ってしまい、樹脂を含浸させるとパターン層が不鮮明になる。特に、１〜５重量％が最適である。５重量％を超えると製品が滑るため、製品を積層して保管しにくい。積層すると、崩れて危険だからであり、積層する場合は、かごの中に保管しなければならない。
【００１１】
【発明の実施の形態】
以下、本発明の実施例に係る化粧板について、その製造方法を中心に詳細に説明するが、これは代表的なものを示したものであり、本実施例によって本発明が限定されるものではない。
本発明にかかる化粧板の具体的実施例について説明する。
本発明の化粧板は、基材上に熱硬化性樹脂含浸紙からなる化粧層が形成され、前記樹脂含浸紙にアミノ変性処理がなされたシリコーンオイルからなる払拭性物質を含有させてなるものである。払拭性物質は、油性マジックのような汚染物質が樹脂中に浸透したり、汚染物質中の染料が樹脂と結合することを阻害する。このため、汚染物質が化粧板表面に付着しても簡単に拭き取ることができるのである。このような、払拭性物質としては撥水性物質を使用することができ、具体的には、シリコーンを使用することができる。
【００１２】
シリコーンとは、シロキサン結合の繰り返しを持つ主鎖とアルキル基、アリール基等の側鎖を持つ重合体の総称である。低重合で常温で流動性を持つものをシリコーンオイルという。前記シリコーンオイルは、アミノ変性処理がなされている。メラミン樹脂との反応性がよく、乳化剤とのなじみがよいので好適である。このアミノ変性シリコーンオイルにノニオン系、アニオン系、カチオン系の活性剤と水を添加し強制乳化することでメラミン樹脂と相溶性のよい水系化したシリコーンエマルジョンを得ることができる。
【００１３】
前記払拭性物質は、熱硬化性樹脂中１〜１０重量％の含有量であることが望ましい。１重量％未満では払拭性効果が得られず、１０重量％を越えると表面が滑り製品製造工程上支障をきたす。本発明で使用される熱硬化性樹脂は、メラミン樹脂である。
熱硬化性樹脂含浸紙は、上記メラミン樹脂を含浸して、乾燥させた樹脂含浸紙である。含浸紙は、チタン紙、晒クラフト紙、未晒クラフト紙を用途に合わせて選択する。含浸紙には必要に応じて色やパターンを印刷することができる。また、顔料をすきこんでおいてもよい。熱硬化性樹脂含浸紙は１枚でも複数枚でもよい。本発明では、少なくとも表層の熱硬化性樹脂含浸紙に払拭性物質を混合しておく。表層の汚染を防止することが目的だからである。また、基材は、フェノール樹脂含浸紙を積層したものや、合板、スチール板などを選択することができる。
【００１４】
本発明にかかる化粧板は、図１に示されるようなメラミン樹脂含浸紙１、フェノール樹脂含浸紙２で構成される。メラミン樹脂含浸紙１は化粧層として機能する。なお、化粧層は、一般に色、柄、模様等が印刷されたパターン紙に樹脂が含浸されたものである。また、フェノール樹脂含浸紙２は、化粧板の定形性、強度確保のための基材（コア層）として機能している。
【００１５】
次に、本発明の化粧板の製造方法について説明する。
本発明では、未硬化の熱硬化性樹脂に払拭物質を混合しておき、これをパターン紙に含浸させて乾燥させて化粧シートを得る。混合にあたっては、乳化しておくことが望ましい。上記化粧シートとフェノール樹脂を含浸し乾燥したコア紙を積層し、加熱プレスして化粧板を製造する。圧力は、０．９８〜１４．７２ＭＰａ、温度は、４０〜１５０℃で行う。プレスは、樹脂含浸紙の積層体をステンレス板で挟んでもよく、ステンレス性のローラで加圧しながら行ってもよい。本発明では、加熱プレスで硬化した樹脂化粧板を酢酸ビニルやゴム系接着剤で合板、スチール机の天板などの基材に接着してもよい。
【００１６】
以下に本発明の具体的実施例に基づいて詳細に説明する。
実施例１
最初に払拭性物質を調整（３０％液）する。アミノ変性シリコーンオイル  ＴＳＦ４７０２（東芝シリコーン（株）製）  ３０重量部、ポリオキシエチレンオレート  ニューコル１７０（日本乳化剤（株）製）  ５重量部、２８％アンモニア１重量部、水  ６４重量部混合する。具体的には、ＴＳＦ４７０２（東芝シリコーン（株）製）にニューコル１７０（日本乳化剤（株）製）を混ぜた液をアンモニア水溶液の中へ高速攪拌しつつ注入しホモジナイザーを通して完全乳化して払拭性物質とする。メラミン樹脂（固形分５０％）に上記払拭性物質５％添加し、坪量１２０ｇ／ｍ2のパターン紙に含浸して形成された化粧シート（樹脂１４０ｇ／ｍ2）と、坪量２００ｇ／ｍ2のクラフト紙にフェノール樹脂を含浸したコアー含浸紙とを積層し、プレス成形機に挿入し、面圧７．８５ＭＰａで４０℃から１４０℃までを５０分で加熱した後、４０℃まで冷却し払拭性メラミン化粧板を得た。
【００１７】
実施例２
アミノ変性シリコーンオイルＴＳＦ４７０２（東芝シリコーン製）３０重量部、ポリオキシエチレンオレート  ニューコル１７０（日本乳化剤株式会社製）５重量部、２８％アンモニア  １重量部、水６４重量部を混合する。具体的には、ＴＳＦ４７０２にニューコル１７０を混ぜた液をアンモニア水溶液の中へ高速攪拌しつつ注入し、ホモジナイザーを通して完全乳化し、払拭性物質とする。メラミン樹脂（固形分５０％）に払拭式性物質８％添加し、払拭性メラミン樹脂とした。坪量８０ｇ／ｍ2のパターン紙にメラミン樹脂を含浸したパターン含浸紙を１枚と、坪量２００ｇ／ｍ2のクラフト紙にフェノール樹脂を含浸したコアー含浸紙を３枚を積層する。さらに表層に坪量２０ｇ／ｍ2の大福製紙（株）製、製品番号「ＭＯＬ−Ｄ−２」のオーバル紙に払拭性メラミン樹脂を含浸させたオーバーレイ含浸紙を積層し、１５０℃、７．８５ＭＰａで加熱プレスして一体化して払拭性メラミン化粧板を得た。
【００１８】
実施例３
実施例１と同様であるが、メラミン樹脂（固形分５０％）に、払拭性物質１０％添加した。
【００１９】
【表１】
0003610454.tif 000002
【００２０】
実施例１において、アミノ変形シリコーンオイルを０．４％使用した払拭性樹脂を混合して成形した化粧板を比較例１の化粧板とした。
【００２１】
実施例１において、アミノ変形シリコーンオイルを２０％使用した払拭性樹脂を混合して成形した化粧板を比較例２の化粧板とした。
【００２２】
尚、上記表中の払拭性は油性マジックで化粧板表面に字をかき、ティシュペーパーでこすることで簡単におちる場合を良好とし、おちない場合を悪いとした。耐熱性については、１８０℃に加熱した油鍋を化粧板の上に２０分放置し異常がないか否かを調べた。鮮明度については、原版と比較して目視観察し、低下がみられた場合は、不良とした。
【００２３】
上記表より明らかなように、本発明の実施例にかかる化粧板においては、払拭性、耐熱性についてはいずれも良好で優れているのに対して、比較例１については、払拭性が悪く、比較例２は、耐熱性について艶落ちしている。また、鮮明度についても、シリコーン樹脂が多すぎても少なすぎても低下してしまう。
【００２４】
さらに、実施例３および比較例２では、得られた化粧板を１００枚積層して保管しようとすると、横からわずかに力が加わっただけで横滑りして崩れてしまう。実施例１、２ではこのような横滑りは観察されない。
【発明の効果】
以上述べたように本発明によれば、化粧層が鮮明で、且つどのような汚染に対しても表面を拭き取るだけで汚れがおちる化粧シート及び化粧板を得ることができる。
【図面の簡単な説明】
【図１】本願発明にかかる化粧板の構造図
【符号の説明】
１  メラミン樹脂含浸紙
２  フェノール樹脂含浸紙
【図１】
0003610454.tif 000003